(57)【要約】本発明は、１０ミクロン未満の平均有効直径を有するメルトブロー繊維を少なくとも９５重量％含有する多成分メルトブローウェブに関し、前記多成分メルトブローウェブは、第一ポリマー成分と、前記第一ポリマー成分と異なる第二ポリマー成分とを含有し、前記第一ポリマー成分は、第一ポリマー１重量％〜９９重量％と第二ポリマー９９重量％〜１重量％とからなる。
2004511664.tif 000002
【特許請求の範囲】
【請求項１】
１０ミクロン未満の平均有効直径を有する多成分メルトブロー繊維を少なくとも９５重量％含有する多成分メルトブローウェブであって、
前記多成分メルトブロー繊維が第一ポリマー成分と、前記第一ポリマー成分と異なる第二ポリマー成分とを含有し、
前記第一ポリマー成分は、第一ポリマー１重量％〜９９重量％と第二ポリマー９９重量％〜１重量％とからなり、
前記第一および第二ポリマーは、ポリオレフィン、ポリエステル、ポリアミド、ポリスチレン、ポリウレタン、フルオロポリマー、オレフィン系イオノマー樹脂、エチレンとメタクリル酸とのランダム共重合体、エチレンと酢酸ビニルとのランダム共重合体からなる群から選択されることを特徴とする多成分メルトブローウェブ。
【請求項２】
前記第一ポリマー成分が前記第一ポリマー５重量％〜９５重量％と前記第二ポリマー９５重量％〜５重量％とからなる請求項１に記載のウェブ。
【請求項３】
前記第一ポリマー成分が、前記第一ポリマー１０重量％〜９０重量％と前記第二ポリマー９０重量％〜１０重量％とからなる請求項２に記載のウェブ。
【請求項４】
前記第一および第二ポリマーが、ポリエチレン、ポリプロピレン、ポリ（エチレンテレフタレート）、ポリ（トリメチレンテレフタレート）、ポリ（ブチレンテレフタレート）、ポリ（ヘキサメチレンアジパミド）、ポリ（ε−カプロラクタム）、エチレンとメタクリル酸とのランダム共重合体、エチレンとメタクリル酸とのイオノマーランダム共重合体、４，４−ジフェニル−メタンジイソシアネートハードセグメントとポリエーテルをベースとしたポリオールソフトセグメントとを含有するポリウレタン、４，４−ジフェニル−メタンジイソシアネートハードセグメントとポリエステルをベースとしたポリオールソフトセグメントを含有するポリウレタン、エチレンと酢酸ビニルとのランダム共重合体からなる群から選択される請求項３に記載のウェブ。
【請求項５】
前記第一ポリマーがポリオレフィンであり、および前記第二ポリマーがポリエステルである請求項３に記載のウェブ。
【請求項６】
前記第一ポリマーがポリエチレンとポリプロピレンとからなる群から選択され、および前記第二ポリマーがポリ（エチレンテレフタレート）と、ポリ（トリメチレンテレフタレート）と、ポリ（ブチレンテレフタレート）とからなる群から選択される請求項５に記載のウェブ。
【請求項７】
前記第二ポリマー成分が、ポリオレフィンとポリエステルとからなる群から選択される請求項６に記載のウェブ。
【請求項８】
前記第二ポリマー成分が、ポリエステルである請求項７に記載のウェブ。
【請求項９】
前記第一ポリマーがポリエチレンであり、前記第二ポリマーがポリ（ブチレンテレフタレート）であり、および前記第二ポリマー成分がポリ（エチレンテレフタレート）である請求項８に記載のウェブ。
【請求項１０】
前記第一ポリマーがポリプロピレンであり、前記第二ポリマーがポリエチレンである請求項３に記載のウェブ。
【請求項１１】
前記第二ポリマー成分がポリプロピレンであることを特徴とする請求項１０に記載のウェブ。
【請求項１２】
前記第一ポリマーがポリオレフィンであり、および前記第二ポリマーがオレフィン系イオノマー樹脂である請求項３に記載のウェブ。
【請求項１３】
前記第二ポリマー成分が、ポリエステルである請求項１２に記載のウェブ。
【請求項１４】
前記第一ポリマーがポリエチレンであり、前記第二ポリマーがエチレンとメタクリル酸とのイオノマーランダム共重合体であり、および前記第二ポリマー成分がポリ（エチレンテレフタレート）である請求項１３に記載のウェブ。
【請求項１５】
１０ミクロン未満の平均有効直径を有するメルトブロー繊維を少なくとも９５重量％含有する多成分メルトブローウェブであって、
前記メルトブロー繊維が、第一ポリマー成分と、前記第一ポリマー成分と異なる第二ポリマー成分とを含有し、
前記第一ポリマー成分が第一ポリマー１重量％〜９９重量％と第二ポリマー９９重量％〜１重量％とからなり、
前記第一および第二ポリマーは、非弾性重合体から本質的になることを特徴とする多成分メルトブローウェブ。
【請求項１６】
前記第一および第二ポリマー成分が、非弾性重合体から本質的になる請求項１５に記載のウェブ。
【請求項１７】
１０ミクロン未満の平均有効直径を有するメルトブロー繊維を少なくとも９５重量％含有する多成分メルトブローウェブであって、
前記メルトブロー繊維が第一ポリマー成分と、前記第一ポリマー成分と異なる第二ポリマー成分とを含有し、
前記第一ポリマー成分が、第一ポリマー１重量％〜９９重量％と第二ポリマー９９重量％〜１重量％とからなり、
前記第一および第二ポリマーが弾性重合体から本質的になることを特徴とする多成分メルトブローウェブ。
【請求項１８】
前記第一および第二ポリマー成分が、弾性重合体から本質的になる請求項１７に記載のウェブ。
【請求項１９】
前記第一ポリマー成分が、前記第一ポリマー５重量％〜９５重量％と前記第二ポリマー９５重量％〜５重量％を含有する請求項１５または１７に記載のウェブ。
【請求項２０】
前記第一ポリマー成分が、前記第一ポリマー１０重量％〜９０重量％と前記第二ポリマー９０重量％〜１０重量％とを含有する請求項１９に記載のウェブ。
【請求項２１】
前記多成分繊維が二成分繊維である請求項３、１５、または１７のいずれか一項に記載のウェブ。
【請求項２２】
前記第一および第二ポリマー成分が、並列配置で配置される請求項２１に記載のウェブ。
【請求項２３】
前記第一および第二ポリマー成分が、シース−コア配置で配置される請求項２１に記載のウェブ。
【請求項２４】
第一面と、対面する第二面とを有する第一繊維層と、前記第一繊維層の第一面に結合する第二繊維層を備える複合シートであって、
前記第一繊維層が、１０ミクロン未満の平均有効直径を有する多成分メルトブロー繊維を少なくとも９５重量％含有する多成分メルトブローウェブであり、
前記多成分メルトブロー繊維が第一ポリマー成分と、前記第一ポリマー成分と異なる第二ポリマー成分とを含有し、
前記第一ポリマー成分が、第一ポリマー１重量％〜９９重量％と第二ポリマー９９重量％〜１重量％とからなり、
前記第二繊維層が、前記第一繊維層のメルトブロー繊維の平均有効直径よりも大きい平均有効直径を有する第二層繊維を少なくとも９５重量％含有することを特徴とする複合シート。
【請求項２５】
前記第一ポリマー成分が、前記第一ポリマー５重量％〜９５重量％と前記第二ポリマー９５重量％〜５重量％とからなる請求項２４に記載のシート。
【請求項２６】
前記第一ポリマー成分が、前記第一ポリマー１０重量％〜９０重量％と前記第二ポリマー９０％〜１０重量％とからなる請求項２５に記載のシート。
【請求項２７】
前記第一および第二ポリマーと前記第二ポリマー成分が、ポリオレフィン、ポリエステル、ポリアミド、ポリスチレン、ポリウレタン、フルオロポリマー、オレフィン系イオノマー樹脂、エチレンとメタクリル酸のランダム共重合体、エチレンと酢酸ビニルのランダム共重合体からなる群から選択される請求項２６に記載のシート。
【請求項２８】
前記第一および第二ポリマーと前記第二ポリマー成分とが、ポリオレフィンとポリエステルとからなる群から選択される請求項２７に記載のシート。
【請求項２９】
前記ポリオレフィンが、ポリエチレンとポリプロピレンからなる群から選択され、および前記ポリエステルが、ポリ（エチレンテレフタレート）、ポリ（トリメチレンテレフタレート）、およびポリ（ブチレンテレフタレート）からなる群から選択される請求項２８に記載のシート。
【請求項３０】
前記第一ポリマーがポリエチレンであり、前記第二ポリマーが、ポリ（ブチレンテレフタレート）であり、および前記第二ポリマー成分がポリ（エチレンテレフタレート）である請求項２９に記載のシート。
【請求項３１】
前記多成分メルトブロー繊維が二成分繊維であり、および前記第二繊維層がスパンボンド層である請求項２７に記載のシート。
【請求項３２】
前記スパンボンド層が二成分スパンボンド繊維を含んでなる請求項３１に記載のシート。
【請求項３３】
前記メルトブロー繊維のポリマー成分が、並列立体配置で配置され、および前記スパンボンド繊維がシースーコア繊維である請求項３２に記載のシート。
【発明の詳細な説明】
【０００１】
技術分野
本発明は、メルトブロー繊維ウェブおよびメルトブロー繊維ウェブを含有する複合不織布に関する。さらに具体的には、本発明は、繊維の成分がポリマーのブレンドからなる多成分繊維を含んでなるメルトブローウェブに関する。
【０００２】
背景技術
長年に渡り、熱可塑性樹脂を押出成形して、繊維を製造してきた。これらの樹脂には、ポリオレフィン、ポリエステル、ポリアミド、およびポリウレタンが含まれる。押し出された繊維から、スパンボンド・メルトブロー・スパンボンド（「ＳＭＳ」）複合シートなどの複合ラミネートを含んでなる様々な不織布が製造される。ＳＭＳ複合シートにおいて、外層は全般的複合シートの強化を助長するスパンボンド繊維層であり、一方芯層はバリヤー特性を提供するメルトブロー繊維層である。
【０００３】
米国特許第５，６１６，４０８号は、メルトブロー繊維が、ポリエチレンとポリエチレン加工の安定化成分のブレンドからなるＳＭＳ複合布帛を開示する。ソフトで非常に引延し易いポリエチレン樹脂を強化するために、安定化成分をポリエチレンに添加すると、ショット、ポリマー小球などが殆ど形成されることなく、樹脂をメルトブローすることが可能である。ポリエチレンポリマーに対する重量を基準として約１〜１５重量％がポリエチレンに添加される（ポリオレフィン、ポリエステル、またはポリアミドなどの）別のポリマーとして安定化成分を開示する。
【０００４】
米国特許第４，５４７，４２０号は、上記の繊維から作製される二成分メルトブロー繊維およびウェブを開示する。一方の成分は、結晶性ポリ（エチレンテレフタレート）であり、もう一方の成分は、ポリプロピレンである。
【０００５】
発明の要約
本発明の第一実施形態は、１０ミクロン未満の平均有効直径を有する多成分のメルトブロー繊維を少なくとも９５重量％含有する多成分メルトブローウェブに関し、多成分メルトブロー繊維は、第一ポリマー成分と、第一ポリマー成分と異なる第二ポリマー成分とを含有し、第一ポリマー成分は、第一ポリマー１重量％〜９９重量％と第二ポリマー９９重量％〜１重量％とからなり、第一および第二ポリマーは、ポリオレフィン、ポリエステル、ポリアミド、ポリスチレン、ポリウレタン、フルオロポリマー、オレフィン系イオノマー樹脂、エチレンとメタクリル酸とのランダム共重合体、エチレンと酢酸ビニルとのランダム共重合体からなる群から選択される。
【０００６】
別の実施形態において、本発明は、１０ミクロン未満の平均有効直径を有するメルトブロー繊維を少なくとも９５重量％含んでなる多成分メルトブローウェブに関し、メルトブロー繊維は、第一ポリマー成分と第一ポリマー成分と異なる第二ポリマー成分とからなり、第一ポリマー成分は、第一ポリマー１重量％〜９９重量％と第二ポリマー９９重量％〜１重量％とからなり、第一および第二ポリマーは、非弾性重合体から本質的になる。
【０００７】
別の実施形態において、本発明は、１０ミクロン未満の平均有効直径を有する多成分のメルトブロー繊維を少なくとも９５重量％含んでなるメルトブローウェブに関し、メルトブロー繊維は第一ポリマー成分と、第一ポリマー成分と異なる第二ポリマー成分とからなり、第一ポリマー成分は、１重量％〜９９重量％の第一ポリマーと９９重量％〜１重量％の第二ポリマーからなり、第一および第二ポリマーは、弾性重合体から本質的になる。
【０００８】
別の実施形態において、本発明は、第一面と、対面する第二面を有する第一繊維層を備える複合シートに関し、第二繊維層は、第一繊維層の第一面に結合し、第一繊維層は、１０ミクロン未満の平均有効直径を有する多成分メルトブロー繊維を少なくとも９５重量％含有する多成分のメルトブローウェブであり、多成分メルトブロー繊維は、第一ポリマー成分と、第一ポリマー成分と異なる第二ポリマー成分とを含有し、第一ポリマー成分は、第一ポリマー１重量％〜９９重量％と第二ポリマー９９重量％〜１重量％とからなり、第二繊維層は第一繊維層のメルトブロー繊維の平均有効直径よりも大きい平均有効直径を有する第二層繊維を少なくとも９５重量％含有する。
【０００９】
添付の図面は、本明細書に組み込まれ、本明細書の一部を構成し、本発明の好適な実施形態を例証する。
【００１０】
好適な実施形態の説明
本明細書に用いる用語「ポリマー」には、非限定であるが、一般的には、ホモポリマー、共重合体（例、ブロック共重合体、グラフト共重合体、ランダム共重合体、および交互共重合体など）、ターポリマーなど、およびそれらのブレンドと改良種が含まれる。さらに、他に特に具体的に限定しない限り、用語「ポリマー」は、材料の可能である全ての幾何学的立体配置を含む。上記立体配置には、非限定であるが、アイソタクチック、シンジオタクチック、およびランダム対称が含まれる。
【００１１】
本明細書に用いる用語「ポリオレフィン」は、炭素と水素のみからなる一連の主に飽和開鎖（非環式）の高分子炭化水素のいずれかを意味する。典型的なポリオレフィンには、非限定であるが、ポリエチレン、ポリプロピレン、ポリメチルペンテン、およびエチレン、プロピレン、メチルペンテンのモノマーの様々な組み合わせが含まれる。
【００１２】
本明細書に用いる用語「ポリエチレン」は、エチレンのホモポリマーだけでなく、繰り返し単位の少なくとも８５％がエチレン単位である共重合体も網羅することを意図する。
【００１３】
本明細書に用いる用語「ポリプロピレン」は、プロピレンホモポリマーだけでなく、繰り返し単位の少なくとも８５％がプロピレン単位である共重合体も包含することを意図する。
【００１４】
本明細書に用いる用語「ポリエステル」は、繰り返し単位の少なくとも８５％が、エステル単位の形成により生じるポリマー結合を有するカルボン酸と二価アルコールとの縮合生成物であるポリマーを包含することを意図する。上記には、非限定であるが、芳香族、脂肪族、飽和および不飽和の酸と二価アルコールが含まれる。本明細書に用いる用語「ポリエステル」には、（ブロック共重合体、グラフト共重合体、ランダム共重合体および交互共重合体などの）共重合体、ブレンド、およびそれらの改良種が含まれる。ポリエステルの一般的な例は、エチレングリコールとテレフタル酸の縮合生成物であるポリ（エチレンテレフタレート）である。
【００１５】
本明細書に用いる用語「ポリスチレン」は、スチレンのホモポリマーだけでなく、繰り返し単位の少なくとも８５％がスチレン単位である共重合体も包含することを意図する。
【００１６】
本明細書に用いる用語「メルトブロー繊維」は、微細な通常円形の複数の毛細管を通って、高速ガス（例、空気）流中に、溶融紡糸またはフィラメントとして、溶融熱可塑性ポリマーを押し出すことによって形成される繊維を意味する。高速ガス流は、溶融熱可塑性ポリマー材料のフィラメントを細くさせその直径を０．５〜１０ミクロンにまで減少させる。メルトブロー繊維は、一般的に不連続繊維であるが、連続繊維である場合もあり得る。高速ガス流で運ばれたメルトブロー繊維は、収集表面上に順当に堆積して、不規則に分散された繊維ウェブが形成される。
【００１７】
本明細書に用いる用語「溶融紡糸繊維」は、押し出されるフィラメントの径を有する複数の口金の、通常円形である微細な毛細管から、フィラメントとして、溶融熱可塑性ポリマー材料を押し出した後、急速に縮減されることによって形成される小径の繊維を意味する。溶融紡糸繊維は、一般的に連続繊維であり、約５ミクロンより大きい平均直径を有する。
【００１８】
本明細書に用いる用語「不織布、シート、またはウェブ」は、メリヤス生地の場合のように、識別可能なパターンのない平面材料を作製するためにランダムな方法で配置される個々の繊維または糸の構造を意味する。
【００１９】
本明細書に用いる用語「多成分繊維」および「多成分フィラメント」は、共に紡出されて単一繊維またはフィラメントを作製した、少なくとも２種の異なるポリマーからなる繊維またはフィラメントのいずれかを意味する。本明細書に用いる用語「繊維」不連続繊維と連続繊維の両方を意味する。本明細書で使用可能な少なくとも２種の異なるポリマー（または繊維）成分は、化学的に異なるポリマーでも、或いは化学的に同一なポリマーでもよいが、異なる物理的な特性（固有粘度、溶融粘度、金型膨潤度、密度、結晶度、および融点または軟化点など）を有する。例えば、２種の繊維成分が、直鎖の低密度のポリエチレンと高密度のポリエチレン、或いは高粘性のポリプロピレンと低粘性のポリプロピレンであってよい。少なくとも２種の異なるポリマー（または繊維）成分は、多成分繊維断面全体に略一定に位置を決めた別個の領域に配置されるのが好ましく、繊維の長手方向に略連続して伸長することができる。多成分繊維は、２種の異なるポリマー（または繊維）成分から作製される二成分繊維であるのが好ましい。多成分繊維は、高分子材料の均質な溶融ブレンドから押し出される繊維とは区別される。本発明を実施するのに有益である多成分繊維には、シース−コア繊維（ｓｈｅａｔｈ−ｃｏｒｅ　ｆｉｂｅｒｓ）および並列繊維が含まれる。本発明のウェブを作製する多成分メルトブロー繊維は、２種の異なるポリマーが並列の立体配置で配置される二成分繊維が好ましい。
【００２０】
本明細書に用いる用語「多成分ウェブ」は、多成分繊維またはフィラメントを含んでなる不織ウェブを意味する。本明細書に用いる用語「二成分ウェブ」は、二成分繊維を含んでなる多成分ウェブを意味する。多成分ウェブには、単一成分と多成分の両方の繊維またはフィラメントが含まれうる。本明細書に用いる用語「多成分メルトブローウェブ」は、多種の異なるポリマー成分を含有する溶融フィラメントとして、微細な毛細管から紡出される多成分メルトブロー繊維を含んでなるウェブを意味し、溶融フィラメントは、高速ガス流によって、細くされ、不規則に分散された繊維ウェブとして、収集表面上に堆積される。
【００２１】
実施形態は、本発明の好適な実施形態で詳細にされるだろう、またその実施例は、その後に例証する。
【００２２】
本発明のメルトブローウェブの好適な実施形態を図１に示す。微細な繊維層１４は、一連の紡糸オリフィスから同時に紡出される少なくとも２種のポリマー成分から作製される多成分メルトブローウェブを備える。本発明に基づいて、少なくとも１種のポリマー成分は、２種以上のポリマーのブレンドを含んでなる。多成分メルトブローウェブ１４中の繊維は、一般的に約０．５ミクロン〜１０ミクロン、さらに好ましくは約１〜６ミクロン、最も好ましくは約２〜４ミクロンの平均有効直径を有する。本明細書に用いる、異形断面を有する繊維の「有効直径」は、同じ断面積を有する仮定上の円形繊維の直径に等しい。メルトブローウェブ１４の繊維は、かなり長くウェブの他の繊維と交絡する。集積されると、ウェブ１４の交絡した繊維は、凝集力のあるウェブ構造を形成する。
【００２３】
二成分ウェブ１４の繊維の立体配置は、繊維の殆どが、各繊維の略全長に向かって伸長する２種の並列したポリマー成分から構成される並列配置が好ましい。別法として、上記の二成分繊維は、１種のポリマーが他種のポリマーで取り囲まれたシースーコア配置、一方のポリマーの多重線維が別のポリマーに包埋される「海中の島（ｉｓｌａｎｄｓ−ｉｎ−ｔｈｅ−ｓｅａ）」配置、または他の多成分繊維構造のいずれかを有し得る。
【００２４】
本発明に従って、層１４の微細な繊維は、多成分メルトブロー法、（例えば、２台以上の押出機が、微細な毛細管の開口部を介してポリマー成分を通過させる金型チップに溶融ポリマー成分を供給し、金型の微細な毛細管開口部周辺の収斂するガス（例、空気）ジェットによって空気圧展延するプロセス）に従って製造される。繊維は、可動ベルト、可動スクリーン、スクリム、別の繊維層などの収集表面上に堆積される。メルトブロー法によって製造される繊維は、約０．５〜約１０ミクロンの有効直径範囲を有する不連続繊維でも連続繊維でもあり得る。
【００２５】
図４に示すような毛細管金型開口部を有するメルトブロー装置を使用して、層１４の多成分メルトブローウェブ繊維をメルトブローすることが可能である。図４に示すメルトブロー紡糸ブロック２０の断面図において、２種の異なるポリマー成分が、並列押出機（図なし）内で溶融され、プレート２７によって分割された導管２５と２６に、ギアポンプ（図なし）で別々に計量される。少なくとも１種のポリマー成分は、異種ポリマーの混合物またはブレンドを含んでなる。スクリュー押出機に、ペレット形状で異種ポリマーを供給して、ポリマーブレンドをつくることが可能である。紡糸ブロック２０にポリマーブレンドを供給する前に、押出機は、ポリマーブレンドを溶融し攪拌する。紡糸ブロック２０において、ポリマーブレンド成分は、毛細管オリフィス２１のラインに向かって動く際に、他のポリマー成分と接触するようになる。第二ポリマー成分は、単一ポリマーでもポリマーのブレンドでもよい。
【００２６】
別法として、本明細書に引用されて組み込まれた、米国特許第４，７９５，６６８号に記載されるようなメルトブロー装置を使用して、層１４の多成分メルトブローウェブ繊維をメルトブローすることが可能である。上記の装置において、異種のポリマー成分は、並列の押出機中で溶融され、金型キャビティ中のギアポンプを介して別々に計量される。金型キャビティから、ポリマー成分が毛細管オリフィスのラインを経由して、一緒に押し出される。他の別法に基づいて、すでに層状である形成において、毛細管オリフィスに多成分のポリマー流を供給する紡糸ブロックのキャビティに、ポリマー成分を供給することが可能である。後合体金型（ｐｏｓｔ−ｃｏａｌｅｓｃｅｎｔ　ｄｉｅ）は、同時係属の仮出願第６０／２２３，０４０号（２０００年８月４日出願）に開示され、異なるポリマー成分が別々の押出オリフィスを介して押し出され、毛細管を出た後、接触および融合されて多成分メルトブロー繊維が作製されるが、この金型を用いてもよい。
【００２７】
毛細管オリフィスを出た後、チャネル２８から供給されるガス（例、ホットエア）ジェットが、出現したポリマーフィラメントを細くしメルトブロー繊維が作製される。理論に基づかなくとも、空気ジェットによってメルトブロー繊維の一部が壊されて均一に微細な繊維になり得ると確信されている。その結果生じるメルトブロー繊維には、両方のポリマー成分が並列立体配置においてメルトブロー繊維の長さを伸ばす２種の別々のポリマー成分から、各繊維が構成される二成分繊維が含有されると思われている。破壊された繊維には、ポリマー成分を１種だけ含有し得るものもあると思われている。層１４の微細な繊維を、別法として、他の周知のメルトブロー法（例えば、米国特許第４，３８０，５７０号に開示される通り、個々の空気ノズルが各毛細管を取り囲むプロセス）によって、製造することも可能である。
【００２８】
ポリマーのブレンドから多成分メルトブロー繊維の１種以上の成分を生成することにより、紡糸性能およびメルトブローウェブの品質を改善できることを出願人は発見した。出願人は、さらに、上記の二成分繊維から作製されるメルトブローウェブの特性を、非常に具体的に適合させることが可能であると発見した。例えば、メルトブロー二成分ウェブの一方の成分中のポリマーブレンドを用いて、異種のポリマー成分を有するが、剥離が起きにくい繊維ウェブを製造することが可能である。例えば、一方の成分がポリ（エチレンテレフタレート）などのポリエステルであり、他方の成分が主に、ポリエチレンなどのポリオレフィンである場合、二成分メルトブロー繊維をメルトブローすることが可能である。ポリ（ブチレンテレフタレート）などのポリエステルポリマーを少量、ポリエチレンにブレンドすることによって、ポリエチレン成分は、さらに容易にポリ（エチレンテレフタレート）成分に付着することができるはずである。或いは、繊維の剥離を高めるために、フルオロポリマーなどのポリマーを、一方の成分にブレンドすることが可能である。好適な本発明の一実施形態に基づいて、ポリマーブレンド成分は、さらに、ブレンド中のポリマーのために相溶化剤を含有してもよい。
【００２９】
本発明の多成分メルトブローウェブの調整用に適切なポリマーには、ポリオレフィン、ポリエステル、ポリアミド、ポリスチレン、４，４−ジフェニル−メタンジイソシアネートを含有するハードセグメントとポリエステルまたはポリ−エーテルをベースとしたポリオールのどちらかを含有するソフトセグメントを化合することによって得られる生成物を含有するポリウレタン［Ｄｏｗ　Ｐｌａｓｔｉｃｓから入手可能であるＰｅｌｌｅｔｈａｎｅ（登録商標）ポリウレタンなど］、フルオロポリマー、エチレンとメタクリル酸のランダム共重合体［ＤｕＰｏｎｔより市販されるＮｕｃｒｅｌ（登録商標）樹脂など］、ナトリウムまたはマグネシウムなどの金属イオンで中和されたエチレンとメタクリル酸のランダム共重合体などのオレフィン系イオノマー樹脂［例えば、ＤｕＰｏｎｔより市販されるＳｕｒｌｙｎ（登録商標）イオノマー樹脂］、およびエチレンと酢酸ビニルのランダム共重合体が含まれる。好適なポリマーには、ポリエチレン、ポリプロピレン、ポリ（エチレンテレフタレート）、ポリ（トリメチレンテレフタレート）ポリ（ブチレンテレフタレート）、ポリ（ヘキサメチレンアジパミド）、およびポリ（ε−カプロラクタム）が含まれる。
【００３０】
ポリマー成分の好適な組み合わせには、ポリエステル／ポリエステルとポリオレフィンのブレンド、ポリオレフィン／２種の異なるポリオレフィンのブレンド、およびポリエステル／ポリオレフィンとオレフィン系イオノマー樹脂とのブレンドが含まれる。多成分メルトブロー繊維が二成分繊維である好適な実施形態において、ポリマー成分の好適な組み合わせには、ポリ（エチレンテレフタレート）／ポリエチレンとポリ（ブチレンテレフタレート）とのブレンド、ポリプロピレン／ポリエチレンとポリプロピレンとのブレンド、およびポリ（エチレンテレフタレート）／ポリエチレンとエチレンとメタクリル酸のイオノマーランダム共重合体とのブレンドが含まれる。多成分メルトブロー繊維のポリマー成分は、１００％の弾性重合体から本質的になり得るし、或いは、１００％の非弾性重合体からも本質的になり得る。「弾性ポリマー」とは、単一成分の溶融紡糸繊維の形状において、希釈液なしで、１００％を超過する破断時伸びを有し、その長さの２倍に伸長された場合、１分間保った後、剥離し、剥離されて１分以内にその元来の長さの１．５倍未満まで収縮するポリマーを意味する。本明細書に用いる「非弾性ポリマー」とは、弾性ポリマーでないいずれかのポリマーを意味する。
【００３１】
図２に示す複合シートは、内層が上記記載の多成分メルトブローウェブ１４からなる３層の複合布帛である。微細な繊維のメルトブローウェブ１４が、外層１２と１６の間にサンドイッチ状に挟み込まれ、外層１２と１６は、各々大きくかつ強力な結合繊維からなる。内層１４の非常に微細な繊維は、形成されて層１４になると、非常に微細な通路を有するバリヤー層を提供することが可能である。結合繊維層１２および１６は、複合シートに、強度を、ある場合にはバリヤーを、提供する粗くかつ強力な繊維からなる。本発明の複合シートを、図３に示すように、別法として、２層の複合層１８として形成してもよい。２層複合シートにおいて、微細な繊維層１４は、粗くかつ強力な結合層１２に片面だけ接着している。本発明の他の別法としての実施形態に従って、複合シートを、層１４のような微細な繊維の多重層で作製してもよいし、層１２および１６のような２層以上の粗くかつ強力な繊維層で作製してもよい。
【００３２】
本発明に係る大きくかつ強力な層１２および１６の結合繊維は、従来の溶融紡糸繊維または他の型の強力なスパンボンド繊維である。溶融紡糸繊維が、略連続繊維であるのが好ましい。別法として、層１２および１６は、エアレイドまたはウエットレイドの短繊維ウェブまたは繊維が互いに結合して強力なウェブ構造を形成するカードウェブであってもよい。層１２および１６の繊維は、芯層１４の微細な繊維が容易に結合することが可能であるポリマーで作製されるべきである。
【００３３】
層１２および１６は、二成分の溶融紡糸繊維で作製されるのが好ましい。層１２および１６の溶融紡糸繊維成分は、単一ポリマーもしくはポリマーのブレンドからなり得る。本発明の好適な一実施形態に従って、層１２および１６の溶融紡糸繊維は、ポリエステルとポリエチレンの二成分繊維を含んでなる。ポリエステル成分は、布帛への強度を助長する一方、ポリエチレン成分は、布帛をさらにソフトにしさらにひだ形成を可能にする。熱結合プロセスを用いて、繊維層１２および１６を芯層１４の微細な繊維にさらに容易に結合できるようにするために、ポリエチレン成分は、さらに、繊維のポリエステル成分よりも低い溶融温度を有する。別法として、層１２および１６は、単一ポリマー成分繊維のブレンド（例えば、一部繊維がポリエチレン繊維で一部繊維がポリエステル繊維あるスパンボンドウェブ）からなることが可能である。
【００３４】
本発明の好適な実施形態に従って、層１２および１６のさらに大きくかつ強力な繊維は、（本明細書に引用されて組み込まれた米国特許第３，８０２，８１７号、同５，５４５，３７１号、同５，８８５，９０９号に開示される高速紡糸プロセスなどの）高速溶融紡糸法を用いて製造される略連続なスパンボンド繊維である。好適な高速溶融紡糸法に従って、１台以上の押出機が、ポリマーが複数個の開口部を経由して押し出されてフィラメントのカーテンを形成する紡糸ブロックに、溶融ポリマーを供給する。フィラメントは、空気急冷域で部分冷却される。その後、フィラメントは、空圧で引き伸ばされ、そのサイズを縮減して強度を増加する。フィラメントが可動ベルト、スクリムまたは他の繊維層上に堆積する。好適な高速溶融紡糸法によって製造される繊維は、略連続しており、５〜３０ミクロンの直径を有する。単一成分繊維としても、多成分繊維としても、またはそれらの組み合わせとしても、上記の繊維を製造することが可能である。多成分溶融紡糸繊維は、並列、シース−コア、セグメントパイ、または海中の島（ｉｓｌａｎｄｓ−ｉｎ−ｔｈｅ−ｓｅａ）立体配置をはじめとする様々な周知の断面立体配置において、製造することが可能である。
【００３５】
図５に、高強度の二成分溶融紡糸繊維の不織ウェブを高速で製造する装置を概略的に図示する。この装置において、２種の熱可塑性ポリマーを、ホッパー４０と４２に各々供給する。ホッパー４０内のポリマーは押出機４４に供給され、ホッパー４２のポリマーは、押出機４６に供給される。押出機４４および４６は、各々ポリマーを溶融して加圧し、それぞれフィルター４８および５０、計量ポンプ５２および５４を経由してポリマーを押し出す。ホッパー４０からのポリマーは、ホッパー４２からのポリマーと、紡糸ブロック５６で、周知の方法によって（例えば、本明細書に引用されて組み込まれた米国特許第５，１６２，０７４号に開示されるような多成分紡糸ブロックを用いて）混練されて、上述の所望の多成分フィラメント断面を形成する。フィラメントがシース−コア断面を有する場合、熱結合を高めるために、通常、低溶融ポリマーを鞘層に用いる。必要に応じて、ホッパー４０および４２両方に同一ポリマーを投入して、図５に示す多成分装置から、単一成分繊維を紡出することが可能である。
【００３６】
溶融ポリマーは、紡糸口金５８の表面上の複数個の毛細管開口部を経由して、紡糸ブロック５６を出る。生産性および繊維クエンチングを最適にするために設けられた開口部に間隔を置いて、従来のパターン（長方形、ジグザグなど）で、毛細管開口部を紡糸口金面上に配置してもよい。開口部の密度は、通常、パック幅１メートル当たり５００〜８０００孔の範囲である。開口部当たりの典型的なポリマー押出量は、０．３〜５．０ｇ／分の範囲である。
【００３７】
紡糸ブロック５６から押し出されるフィラメント６０は、最初に、急冷空気６２で冷却された後、集積前に、空気延伸ジェット（ｐｎｅｕｍａｔｉｃ　ｄｒａｗ　ｊｅｔ）６４によって、延伸される。急冷空気は、約０．３〜２．５ｍ／の速さ、５℃〜２５℃の温度範囲で、フィラメントに向けて空気を送る１個以上の従来の急冷箱によって、提供される。フィラメントのラインの反対側から互いに向き合っている通常２個の急冷箱を、並列空気配置（ｃｏ−ｃｕｒｒｅｎｔ　ａｉｒ　ｃｏｎｆｉｇｕｒａｔｉｏｎ）として知られる配置で用いる。毛細管開口部と展伸ジェット間の距離は、所望の繊維特性に基づいて、３０〜１３０ｃｍの範囲でよい。急冷されたフィラメントは、空気６６によって、２０００〜１２，０００ｍ／分の範囲の繊維速度で、フィラメントが延伸される空気延伸ジェット６４に入る。このフィラメントを引っ張ることによって、フィラメントが急冷域を通過する際に、紡糸口金面近くで、フィラメントは、展伸され引き延ばされる。展伸ジェット６４を出るフィラメント６７は、紡糸ブロックから押し出されたフィラメントよりも細くかつ強力である。略連続的なフィラメント６７は、少なくとも１ｇｐｄの引張り強さを有す強力な繊維であり、好ましくは、５〜３０ミクロンの有効直径を有する。フィラメント６７は、集積ベルト上に堆積されるか、或いは、略連続的なフィラメントとして、スクリーン６８を形成する。展伸ジェット６４の出口と集積ベルトの距離は、不織ウェブの所望の特性によって変わり、一般的に１３〜７６ｃｍの範囲である。通常集積ベルトを介して、真空吸引を施し、繊維ウェブの固定を助長する。必要に応じて、その結果生じたウェブ１２は、ロール７８上で捕集される前に、熱結合ロール７２および７４間を通過することが可能である。
【００３８】
図６に概略的に示す装置を用いて、本発明の複合不織布をインライン製造することが可能である。別法として、複合シート層を独立して製造後、組み合わせて結合し、複合シートを作製することが可能である。図６に示す装置には、図５に関して記載した高速溶融紡糸装置と好ましくは同類のスパンボンドウェブ製造部８０および９４が含まれる。図６の装置には、図４に関して記載した型のメルトブロー装置を組み入れるメルトブローウェブ製造部８２がさらに含まれる。図解上、２つのスパンボンドウェブ製造部８０および９４は、二成分繊維製造を示す。スパンボンドウェブ製造部８０および９４を、１種だけのポリマー成分を有するか或いは３種以上のポリマー成分を有するスパンボンドウェブを製造するように設計されたユニットと、取り替えることが可能であることを企図する。複数のスパンボンドウェブ製造部を直列で用いて、異なる単一成分繊維または多成分繊維のブレンドから作製されるウェブを製造することが可能であることも企図する。製造部９４で使用するポリマーは、製造部８０で使用するポリマーと異なるようにすることも可能であることをさらに企図する。スパンボンド層を１種だけと微細な繊維層を１種だけ有する複合シート（図３に示す通り）の製造を望む場合は、第二スパンボンドウェブ製造部９４を停止するか、或いは除去することが可能である。
【００３９】
好適な本発明の実施形態に基づいて、図６に示す装置のスパンボンドウェブ製造部８０および９４において、２種の熱可塑性ポリマー成分ＡおよびＢは、図４に関して上記に記載の通りに、紡糸ブロック５６および９６で、溶融され、濾出され、計量される（図なし）。図５に関して上記に記載の通り、溶融ポリマーのフィラメント６０および１００が、紡糸口金５８および９８を介して、紡糸ブロックからそれぞれ押し出される。シース−コアフィラメント断面などの所望の断面を有する二成分フィラメントとして、フィラメントを押し出してもよい。低温溶融ポリマーを鞘部で用い、高温溶融ポリマーを芯部で用いるのが好ましい。結果として生じたフィラメント６０および１００を、上記記載の通りに、急冷空気６２および１０２で冷却する。フィラメントは、次に、空気延伸ジェット６４および１０４に入り、図５に関して上記記載の通りに、延伸空気６６および１０６によって、延伸される。スパンボンドウェブ製造部８０からの繊維６７は、ベルト上にスパンボンド層１２を形成するために、形成中のスクリーン６８上に堆積される。
【００４０】
好適な本発明の実施形態に基づいて、メルトブローウェブ製造部８２で、２種の熱可塑性ポリマー成分ＣとＤを混ぜ合わせて、メルトブロー二成分ウェブを作製する。上記成分の少なくとも１種が、２種以上の異種ポリマーのブレンドを含有する。２種のポリマーのペレットを混練して、一緒に押し出して、ポリマーブレンド成分を生成するのが好ましい。第二ポリマー成分は、単一ポリマーでも、同一方法で生成された別のポリマーブレンドでもよい。ポリマー成分ＣおよびＤを溶融して、濾過後、メルトブロー紡糸ブロック８４内で計量する（図なし）。溶融ポリマーは、紡糸ブロック８４内で混練されて、図４に関して上記記載のような金型内の毛細管開口部ラインを通って、紡糸ブロックを出る。紡糸ブロック８４は、所望の並列繊維断面を生じるのが好ましい。別法の紡糸ブロック配置を用いて、シースーコア断面などの別の繊維断面を形成することが可能である。チャネル９０から供給されるホットエアなどのガスジェット８８は、各フィラメントが毛細管開口部を出て、メルトブロー繊維が作製された後直ちに、出て行くフィラメント９１の反対側に衝突して、各フィラメント９１を細くする。メルトブロー繊維９１は、スパンボンド層１２上に堆積され、粘着性の多成分メルトブローウェブ層１４を形成する。
【００４１】
第二スパンボンドウェブ製造部９４を使用する場合、ウェブ上に第二スパンボンド層１６を形成するために、スパンボンドウェブ製造部８０からの略連続的なスパンボンド繊維１０７は、メルトブロー層１４上に堆積される。層１２および１６は、必ずしも、同一の組成、厚さ、坪量を有する必要はない。
【００４２】
スパンボンド・メルトブロー・スパンボンドウェブ構造部材は、ロール７８上に捕集される複合不織ウェブ１０を作製するために、熱結合ロール７２と７４の間を通過する。結合ロール７２および７４は、複合成分中のポリマーの最も低い融点のプラスマイナス２０℃以内の温度を維持する熱ロールであるのが好ましい。ポリエチレン含有の複合シートに関しては、１１５〜１２０℃の範囲の結合温度、３５０〜７００Ｎ／ｃｍの範囲の結合圧力を適用して、良好な熱結合を獲得することが可能である。複合シート層を結合する代わりの方法には、カレンダー結合、超音波結合、スルーエア結合、スチーム結合、および接着剤結合が含まれる。
【００４３】
試験方法
上記に記載および以下の非制限の実施例において、以下の試験方法を採用し、様々な公表する性質および特性を決定した。ＡＳＴＭは、Ａｍｅｒｉｃａｎ　Ｓｏｃｉｅｔｙ　ｆｏｒ　Ｔｅｓｔｉｎｇ　ａｎｄ　Ｍａｔｅｒｉａｌｓ（米国材料試験協会）、ＡＡＴＣＣは、Ａｍｅｒｉｃａｎ　Ａｓｓｏｃｉａｔｉｏｎ　ｏｆ　Ｔｅｘｔｉｌｅ　Ｃｈｅｍｉｓｔｓ　ａｎｄ　Ｃｏｌｏｒｉｓｔｓ（アメリカ繊維化学者・色彩技術者協会）のことである。
【００４４】
坪量は、布帛またはシートの単位面積当たりの質量の尺度であり、本明細書に引用されて組み込まれたＡＳＴＭＤ−３７７６によって決定され、ｇ／ｍ２で報告する。
【００４５】
静水圧ヘッドは、静圧下で、液体水による貫通に対するシートの抵抗の尺度である。本明細書に引用されて組み込まれたＡＡＴＣＣ−１２７に基づいて、試験を実施して、センチメートルで報告する。
【００４６】
フレージャー空気透過性は、シート表面間の規定の差圧下で、シートを通過する空気流の尺度であり、本明細書に引用されて組み込まれたＡＳＴＭ　Ｄ　７３７に基づいて実施され、ｍ３／分／ｍ２で報告する。
【００４７】
本発明を例証する意図で、いかなる方法においても本発明を制限しない以下の非制限の実施例によって、本発明は、例証されるだろう。
【００４８】
実施例
比較例Ａ
本比較例は、２つの二成分スパンボンド層間に二成分メルトブロー層をサンドイッチ状に挟んで結合したＳＭＳシートの調整を例証する。二成分のメルトブロー層は、各ポリマー成分が単一ポリマーである２種のポリマー成分を含有する二成分のメルトブロー繊維で作製される。
【００４９】
メルトブロー二成分ウェブを、ポリエチレン成分とポリ（エチレンテレフタレート）成分で作製した。ポリエチレン成分を、メルトインデックス１５０ｇ／１０分（ＡＳＴＭＤ−１２３８に基づいて測定）を有する低密度の直鎖ポリエチレン（ＡＳＰＵＮ６８３１ＡとしてＤｏｗから入手可能）から生成した。ポリエステル成分を、Ｃｒｙｓｔａｒ（登録商標）ポリエステル（Ｍｅｒｇｅ　４４４９）としてＤｕＰｏｎｔから入手可能である、固有粘度０．５３（米国特許第４，７４３，５０４号で測定の通り）を有するポリ（エチレンテレフタレート）から生成した。押出に先立って、ポリマーを結晶化し、乾燥する。別々の押出機で、ポリエチレンポリマーを４５０°Ｆ（２３２℃）まで加熱、ポリエステルポリマーを５７２°Ｆ（３００℃）まで加熱した。２種のポリマーを別々に押し出し、濾過して、並列繊維断面を提供するように配置された二成分紡糸ブロックに計量して供給した。紡糸ブロックの金型を５９９°Ｆ（３１５℃）まで加熱した。金型は、２４インチ（６１ｃｍ）ラインに配置された６０１個の毛細管開口部を有した。ポリマー押出量０．８０ｇ／孔／分で、各毛細管を通って、ポリマーを紡出した。収斂する空気を６１２°Ｆ（３２２℃）の温度まで加熱して、２つの０．８ｍｍ幅の空気チャネルを経由して４２０標準立方フィート／分（ｓｃｆｍ）（１１．９ｍ３／分）の速度で供給した。毛細管開口部から１ｍｍ引っ込んだ毛細管ラインの各面上に１チャネルを有する、２つの空気チャネルが、長さ２４インチラインの毛細管開口部を可動した。２３．１ｋｇ／時の速度で、紡糸ブロックにポリエチレンを供給し、５．８ｋｇ／時の速度で、紡糸ブロックにポリエステルを供給した。ポリエチレン８０重量％とポリエステル２０重量％である二成分メルトブローウェブを作製した。可動製造スクリーン上でメルトブロー繊維を捕集して、メルトブローウェブを作製した。本比較例の条件下で、メルトブロー法を施した結果、かなりの量の「フライ」、つまり収斂する空気流によって集積域から飛散された不完全なフィラメントが、形成された。メルトブローウェブをロール上で捕集した。メルトブローウェブは、坪量１７．５ｇ／ｍ２を有した。
【００５０】
シースーコア断面を有する二成分繊維からスパンボンド外層を作製した。図５に関して上記に記載したような装置を使用して、スパンボンド繊維を作製した。複合シートの外層に使用する坪量１５ｇ／ｍ２を有するスパンボンドウェブを作製した。メルトインデックス２７ｇ／１０分（ＡＳＴＭＤ−１２３８に基づいて測定）を有する低密度の直鎖ポリエチレン（ＡＳＰＵＮ６８１１ＡとしてＤｏｗから入手可能）と、Ｃｒｙｓｔａｒ（登録商標）ポリエステル（Ｍｅｒｇｅ３９４９）としてＤｕＰｏｎｔから入手可能である、固有粘度０．５３（米国特許第４，７４３，５０４号で測定の通り）を有するポリ（エチレンテレフタレート）ポリエステルからスパンボンド二成分繊維を作製した。ポリエステル樹脂を温度１８０℃で結晶化し、使用前に温度１２０℃で水分含有量５０ｐｐｍ未満まで乾燥した。
【００５１】
別々の押出機で、ポリエステルを２９０℃まで加熱、ポリエチレンを２８０℃まで加熱した。ポリマーを押し出し、濾過して、２９５℃を維持しかつシースーコアフィラメント断面を提供するように設計された二成分紡糸ブロックに計量して供給した。紡糸口金を介して、ポリマーを紡出して、ポリエチレン鞘およびポリ（エチレンテレフタレート）芯を有する二成分フィラメントを作製した。紡糸ブロック毛細管当りのポリマーの総押出量は、０．４ｇ／分であった。ポリマーを計量して、繊維重量を基準として、３０％のポリエチレン（鞘）および７０％のポリエステル（芯）である繊維を提供した。１５インチ（３８．１ｃｍ）長の急冷域において、２つの対向する急冷箱から提供される急冷空気（温度１２℃、速度１ｍ／秒）で、フィラメントを冷却した。フィラメントは、およそ９０００ｍ／分の速さでフィラメントが引き伸ばされる紡糸ブロックの毛細管開口部の下方に２０インチ（５０．８ｍ）の間隔を置いた空気延伸ジェットの中を通過した。その結果、微小でかつ強力な略連続的なフィラメントが、真空吸引で、集積ベルト上に堆積した。ウェブ中の繊維は、６〜８ミクロンの範囲の有効直径を有した。その結果生じたウェブは、温度１００℃、ニップ圧１００Ｎ／ｃｍで、ポイント結合パターンを用いて給送するために、ウェブに軽く留めた２つの熱結合ロール間を一緒に通過する。結合中のライン速度は、１５０ｍ／分であった。軽く結合したスパンボンドウェブを、ロール上で、各々捕集した。
【００５２】
可動ベルト上に１５ｇ／ｍ２坪量のスパンボンドウェブを巻出すことによって、複合不織布シートを調整した。メルトブロー二成分ウェブを巻出し、可動スパンボンドウェブ上面に集積した。１５ｇ／ｍ２坪量のスパンボンドウェブの第二ロールを巻出し、スパンボンド−メルトブローウェブの上面に集積し、スパンボンド・メルトブロー・スパンボンド複合不織ウェブを作製した。彫刻された油加熱の金属カレンダーロールと平滑な油加熱の金属カレンダーロールの間に複合ウェブを熱結合した。両ロールとも直径４６６ｍｍを有した。彫刻ロールは、先端サイズ０．４６６ｍｍ２、先端の深さ０．８６ｍｍ、先端間隔１．２ｍｍ、および結合面積１４．６％を有するダイヤモンド型の、クロム被覆された非硬化鋼の表面を有した。平滑ロールは、硬化鋼の表面を有した。温度１２０℃、ニップ圧３５０Ｎ／ｃｍ、およびライン速度５０ｍ／分で、複合ウェブを結合した。結合された複合シートをロール上で捕集した。この複合不織布シートの最終坪量は、５１．６ｇ／ｍ２であった。
【００５３】
実施例１
本実施例は、本発明に係るＳＭＳシートの調整を例証する。２つの二成分スパンボンド層の間に二成分メルトブロー層をサンドイッチ状に挟み込み、結合して、ＳＭＳシートを作製した。前記ＳＭＳシートは、一方のポリマー成分が２種のポリマーのブレンドであり第二ポリマー成分が単一ポリマーである２種のポリマー成分から二成分メルトブロー層が作成されたこと以外は、比較例ＡのＳＭＳシートと略同一であった。
【００５４】
ＤｏｗＡＳＰＵＮ６８３１Ａを９０重量％とＨｏｅｃｈｓｔ　Ｃｅｌａｎｅｓｅ　１３００Ａ　ポリ（ブチレンテレフタレート）を１０重量％のブレンドで、メルトブローウェブ中のポリエチレン成分を生成したこと以外は、比較例Ａの手順に従って複合シートを作製した。ポリ（ブチレンテレフタレート）は、紡糸助剤としてポリエチレンに作用する。さらに、メルトブロー法を、以下の通り変更した：ポリエチレン／ポリ（ブチレンテレフタレート）ブレンドを２６０℃まで加熱し、収斂する空気流量を４２５ｓｃｆｍ（１２．０４ｍ３／分）に変更した。メルトブロー法を実行中、「フライ」の形成は、観察されなかった。比較例Ａと実施例１のメルトブロー法のプロセス条件を表１に要約する。メルトブローウェブと複合ＳＭＳシートの物理特性を表２に公表する。
【００５５】
実施例と比較例Ａを比較すると、ポリエチレン成分中にポリ（ブチレンテレフタレート）を有する実施例１のウェブの方が、ポリエチレン成分中にポリ（ブチレンテレフタレート）が欠如していること以外実施例１のウェブと略同一である比較例Ａウェブより、静水圧ヘッドが高いことがわかる。多成分メルトブロー繊維のポリマー成分の１つとして、ポリマーのブレンドを使用した場合、実施例１の改善された静水圧ヘッドにより、ウェブの均一性が改善されると確信する。
【００５６】
【表１】
2004511664.tif 000003
【００５７】
【表２】
2004511664.tif 000004
【００５８】
比較例Ｂ
本比較例は、第一成分が高粘性のポリプロピレンおよび第二成分が低粘性ポリプロピレンである二成分メルトブローウェブを例証する。
【００５９】
高粘性ポリプロピレン成分（ＰＰ１）と低粘性ポリプロピレン成分（ＰＰ２）で、メルトブロー二成分ウェブを作製した。３１５５としてＥｘｘｏｎから入手可能な溶融流量３５（ＡＳＴＭ　Ｄ１２３８−００）を有するポリプロピレン樹脂から高粘性のポリプロピレン成分を生成した。３５４６ＧとしてＥｘｘｏｎから入手可能である溶融流量１２００（ＡＳＴＭ　Ｄ１２３８−００）を有するポリプロピレン樹脂から低粘性ポリプロピレン成分を生成した。両ポリマーを別々の押出機で５５０°Ｆ（２８８℃）まで加熱した。２種のポリマーを別々に押し出し、濾過して、並列フィラメント断面を提供するように配置される二成分紡糸ブロックに、計量して供給した。紡糸ブロックの金型を５５０°Ｆ（２８８℃）まで加熱した。金型は、２４インチ（６１ｃｍ）ラインに配置された６０１個の毛細管開口部を有した。ポリマー押出量０．４０ｇ／孔／分で、各毛細管を通って、ポリマーを紡出した。収斂する空気を温度５５０°Ｆ（２８８℃）まで加熱し、３００標準立方フィート／分（８．５ｍ３／分）の速度で、２つの２ｍｍ幅空気チャネルを介して、供給した。２つの空気チャネルは、毛細管開口部から２ｍｍ引っ込んだ毛細管ラインの各面上に１つのチャネルを有し、毛細管開口部の２４インチラインの長さを動いた。９．０ｋｇ／時の速度で、紡糸ブロックに、両ポリプロピレン樹脂を供給した。高粘性ポリプロピレン５０重量％と低粘性ポリプロピレン５０重量％の二成分メルトブローウェブを作製した。可動製造スクリーン上でメルトブロー繊維を捕集し、ロール上に捕集されたメルトブローウェブを作製した。メルトブローウェブは、約１９ｇ／ｍ２の坪量を有した。
【００６０】
実施例２
本実施例は、本発明に係る、第一成分が高粘性ポリプロピレンとの低密度の直鎖ポリエチレンとのブレンドであり、第二成分が低粘性ポリプロピレンである二成分メルトブローウェブを例証する。
【００６１】
Ｅｑｕｉｓｔａｒ　ＧＡ５９４低密度の直鎖ポリエチレンとＥｘｘｏｎ３１５５ポリプロピレンのブレンドから、高粘性ポリプロピレン成分（ＰＰ１）を生成すること以外は、比較例Ｂの手順に従って、多成分メルトブローウェブを作製した。実施例２−１において、高粘性ポリプロピレンをＥｑｕｉｓｔａｒ低密度の直鎖ポリエチレンとブレンドして、高粘性ポリプロピレン２５重量％と低密度の直鎖ポリエチレン７５重量％とからなるブレンドを提供した。実施例２−２において、高粘性ポリプロピレンを、５０重量％の低密度の直鎖ポリエチレンとブレンドした。実施例２−３において、高粘性ポリプロピレンを低密度の直鎖ポリエチレンとブレンドして、高粘性ポリプロピレン７５重量％と低密度の直鎖ポリエチレン２５重量％とからなるブレンドを提供した。メルトブローウェブの物理特性を以下の表３に公表する。
【００６２】
実施例２のメルトブローウェブは、比較例Ｂのウェブがポリエチレンのブレンド成分を欠如すること以外は、比較例Ｂのメルトブローウェブと同一であるが、実施例２のメルトブローウェブを目視比較すると、比較例Ｂのウェブの均一性よりも実施例２のウェブの外観上の均一性の方がはるかに良好であることがわかる。以下の表３に示す通り、実施例２のメルトブローウェブを測定されたフレージャー空気透過性の値によって、この観察は確認された。低フレージャー空気透過性は、一般的に、良好なウェブ形成と微小の繊維直径に関連する。
【００６３】
【表３】
2004511664.tif 000005
【図面の簡単な説明】
【図１】本発明に係るメルトブローウェブの略斜視図である。
【図２】図１のメルトブローウェブを組み込んだ複合不織布の線断面図である。
【図３】図１のメルトブローウェブを組み込んだ別の複合不織布の線断面図である。
【図４】本発明のメルトブローウェブの製造に用いる装置の一部の略線図である。
【図５】本発明の複合不織布に使用するスパンボンド不織層の製造用装置の略図である。
【図６】本発明の複合不織布の製造用装置の略図である。
【国際公開パンフレット】
2004511664.tif 000006
2004511664.tif 000007
2004511664.tif 000008
2004511664.tif 000009
2004511664.tif 000010
2004511664.tif 000011
2004511664.tif 000012
2004511664.tif 000013
2004511664.tif 000014
2004511664.tif 000015
2004511664.tif 000016
2004511664.tif 000017
2004511664.tif 000018
2004511664.tif 000019
2004511664.tif 000020
2004511664.tif 000021
2004511664.tif 000022
2004511664.tif 000023
2004511664.tif 000024
2004511664.tif 000025
2004511664.tif 000026
2004511664.tif 000027
2004511664.tif 000028
2004511664.tif 000029
2004511664.tif 000030
2004511664.tif 000031
2004511664.tif 000032
2004511664.tif 000033
2004511664.tif 000034
【国際公開パンフレット（コレクトバージョン）】
2004511664.tif 000035
【国際調査報告】
2004511664.tif 000036
2004511664.tif 000037